(57)【特許請求の範囲】
【請求項１】
下側が放物面状をした上型と、該上型の外周部下方に設けられ、摩擦撹拌接合方法により接合された鏡面用平面板が載置される円形のリング状取付台と、該リング状取付台の上部外周に設けられるカール成形用溝と、前記リング状取付台に載置される鏡面用平面板の外周を成形する円形の外周押えリングからなるプレス成形機を使用し、
前記リング状取付台に載置された鏡面用平面板の外周部を前記外周押えリングにより前記リング状取付台のカール成形用溝に押圧してカール成形すると共に前記リング状取付台上に固定し、
前記リング状取付台上に固定された鏡面用平面板を前記上型によりプレス成形してパラボラアンテナ鏡面板を製作することを特徴とするパラボラアンテナ鏡面製造方法。
【請求項２】
支持機構の上部に設けられる上部基台と、前記上部基台に設けられる上型昇降用シリンダと、前記上部基台に前記上型昇降用シリンダより外側に設けられる複数の外周押え昇降用シリンダと、前記上型昇降用シリンダの下側に設けられる放物面状の上型と、前記外周押え昇降用シリンダの下側に設けられる円形の外周押えリングと、前記支持機構の下部に前記外周押えリングに対応して設けられ、摩擦撹拌接合方法により接合された鏡面用平面板が載置される円形のリング状取付台と、前記リング状取付台の上部外周に形成されるカール成形用溝とを具備し、
前記リング状取付台に載置された鏡面用平面板の外周部を前記外周押えリングにより前記リング状取付台のカール成形用溝に押圧してカール成形すると共に前記リング状取付台上に固定し、前記上型により前記鏡面用平面板をプレス成形してパラボラアンテナ鏡面板を形成することを特徴とするプレス成形機。
【発明の詳細な説明】
【０００１】
【発明の属する技術分野】
本発明は、複数のアルミニウム板を摩擦撹拌接合方法により接合し、プレス成形機にて、放物面状をした上型のみを使用してパラボラアンテナ鏡面を製造するパラボラアンテナ鏡面製造方法及びプレス成形機に関する。
【０００２】
【従来の技術】
パラボラアンテナの鏡面板としてアルミニウム板が一般に使用されている。従来、この種のアルミニウム鏡面板接合には、ＭＩＧ溶接やＴＩＧ溶接により、複数のアルミニウム板を接合して大口径（直径２ｍφ以上）のパラボラアンテナ用の鏡面用平面板を製作し、この鏡面用平面板をスピニングによる絞り加工またはプレス加工により放物面状に加工してパラボラアンテナ鏡面を製作している。
【０００３】
図７は、ＭＩＧ溶接やＴＩＧ溶接等の従来の溶接方法により複数枚例えば３枚のアルミニウム板１を溶接した場合の状態を示し、図８は溶接接合部２の詳細図である。アルミニウム板１を従来の溶接方法により溶接すると、溶接接合部２には、図８に詳細を示すように表面側溶接余盛部３及び裏面側溶接余盛部４が形成される。
【０００４】
図９は、上記溶接接合部２の表面側溶接余盛部３及び裏面側溶接余盛部４をグラインダー等にて仕上げ加工した状態を示したものである。図９において、５は表面側溶接余盛部仕上部、６は裏面側溶接余盛部仕上部である。
【０００５】
アルミニウム板１が比較的小さい場合には、溶接接合部２の表面側溶接余盛部３及び裏面側溶接余盛部４をグラインダー等にて仕上げ加工することにより、図９に示したように平面に仕上げることができる。
【０００６】
しかし、大口径パラボラアンテナ用鏡面板のように大きなアルミニウム板１を溶接する場合には、アルミニウム板１の溶接部が長いため、自動溶接等にて溶接を行なうが、溶接部に欠陥が発生し易い。
また、アルミニウム板１が大きいために溶接部を全長に亘って水平に固定することが難しく、治具等の固定具で水平（高低差０．２ｍｍ以内）に固定しても、溶接中の溶接熱や、材料の熱膨張等により、図１０に示すように溶接接合部２に表面側溶接接合の段差部７及び裏面側溶接接合の段差部８が発生する。この段差部７、８部分は、グラインダー等で表面側溶接余盛部３及び裏面側溶接余盛部４部分と共に仕上げ加工するが、その仕上げ加工に非常に多くの時間を要し、全面を均一に仕上げ加工するのは非常に困難である。上記段差部７、８の部分は、極力水平になだらかに加工する必要があるため、図１１に示すように仕上げ加工時に板を削り過ぎて、その薄くなった部分９の強度が弱くなり、プレス加工や絞り加工時に割れを生じたり、また、欠陥溶接部等があると、同様に割れを生じる。
【０００７】
また、鏡面板の設計強度は、溶接部強度に合せる必要があり、溶接部分の強度低下分を鏡面板全体の強度アップでカバーする必要があるので、鏡面板を厚くしなければならず、大幅に材料費が高くなる等の問題があった。
【０００８】
次に上記のように複数のアルミニウム板１を接合して製作した鏡面用平面板１０を、スピニングによる絞り加工で放物面状に加工する場合の例を説明する。
【０００９】
図１２は、従来のスピニング加工により、鏡面用平面板１０を絞り加工している工程途中の状態を示したものである。先ず、広幅な鏡面用平面板１０を絞り金型１１の上部に載置し、その中央部をボルト１２により絞り金型１１に固定する。この場合、鏡面用平面板１０の鏡面側が絞り金型１１に接するようにする。そして、絞り金型１１を矢印ｃで示すように一定の方向に回転させながら、鏡面用平面板１０の上面を絞り用ローラ１３で圧力を加え、更に、この絞り用ローラ１３を矢印ｄで示すように絞り金型１１に沿って移動させて鏡面用平面板１０を絞り加工し、放物面状のパラボラアンテナ鏡面板を製作する。
【００１０】
次に、上記複数のアルミニウム板１を接合して製作した鏡面用平面板１０を、プレス成形機によりプレス加工して放物面状に加工する場合の例を説明する。
【００１１】
図１３は、従来用いられている一般のプレス成形機２０を示したもので、（ａ）は平面図、（ｂ）は一部を断面して示す正面図である。また、図１３（ｂ）の左側部分の断面図は、外周押えリング２５にて鏡面用平面板１０を固定し、上型２４が下降途中で鏡面プレス成形中の工程を示し、同図（ｂ）の右側部分の断面図は、下型２７内より外周カール部を成形するための下型カール成形用リング３１が上昇し、外周カール部を成形している途中工程を示す図である。
【００１２】
プレス成形機２０は、支持機構２１の上部基台２１ａに複数本例えば４本の上型昇降用シリンダ２２と８本の外周押え昇降用シリンダ２３が設けられ、上型昇降用シリンダ２２の下側に上型２４が取り付けられ、外周押え昇降用シリンダ２３の下側に外周押えリング２５が取り付けられている。上記上型２４は、上側が平板状に形成されると共に下側がパラボラアンテナの放物面状に形成され、更に、外周に沿って外周カール部成形用リング２６が形成されている。
【００１３】
また、プレス成形機２０の下型２７は、中央部が上型２４の放物面に合わせて放物面状に形成され、その外周部は平板状に形成されて平面板保持部２８を構成している。この下型２７の平面板保持部２８には、リング状の溝２９が形成され、この溝２９内に下型カール成形用リング３１が設けられると共に、その下側に複数のリング型昇降用シリンダ３２が設けられる。
【００１４】
更に、上型２４と下型２７を正確に嵌合させるために、上型２４と下型２７との間の外周に沿って複数本例えば４本以上のガイドポスト（図示せず）が設けられる。
【００１５】
上記の構成において、プレス成形機２０の上型２４と下型２７の間に鏡面用平面板１０をセットし、外周押え昇降用シリンダ２３を駆動して外周押えリング２５にて鏡面用平面板１０の外周を固定し、上型昇降用シリンダ２２により上型２４を下降させる。この上型２４の下降により下型２７との間において鏡面用平面板１０をプレス加工し、放物面状に成形する。その後、図１３（ｂ）の右側部分の断面図に示すようにリング型昇降用シリンダ３２を駆動し、下型カール成形用リング３１を上昇させて鏡面用平面板１０の外周にカール部を形成する。
【００１６】
図１４は、上記プレス成形機２０によりプレス成形されたパラボラアンテナ鏡面板３５を一部断面して示したもので、外周縁に沿ってカール部３６が形成されている。
【００１７】
以上はパラボラアンテナ鏡面板３５にカール部３６を設けた場合について示したが、その他、強度アップのために、成形時にカール部３６を成形せずに、図１５に示すようにリング状のアングル部材３７をリベット３８でパラボラアンテナ鏡面板３５の外周縁に取付ける場合もある。
【００１８】
【発明が解決しようとする課題】
上記のように複数のアルミニウム板１をＭＩＧ溶接やＴＩＧ溶接で接合した鏡面用平面板１０をスピニングによる絞り加工を行なってパラボラアンテナ鏡面板を製作した場合には、絞り加工中溶接部分より亀裂が入ったり、鏡面の面精度（放物面の形状や深さ及び平坦度）を要求される精度にまで仕上げるのが困難であった。最近のデジタル方式に使用する鏡面の場合は、その鏡面の放物面の鏡面精度は±０．５ｍｍ以下を必要とし、従来のスピニングによる絞り加工では、その鏡面精度を出すために多くの鏡面精度修正時間を必要とし、納期の長期化及び製品原価高を招いており、溶接部分の段差による鏡面精度不良や、絞り加工時の溶接接合部よりの亀裂による鏡面不良率も高いという問題があった。
【００１９】
また、従来一般に用いられているプレス機械は、図１３に示したプレス成形機２０のように上型２４及び下型２７を使用し、その嵌合精度を向上させるために、上型２４と下型２７の凸型凹型の嵌合部分を正確に機械加工で合せ、また上型２４と下型２７の間に鏡面用平面板１０が入る隙間も高精度に製作する必要がある。高精度化しないと、必要とする鏡面精度が確保できないので、上型２４と下型２７の間に複数のガイドポストを設けて正確に嵌合する必要がある等、高度の金型機械加工を必要とし、プレス成形機も複雑となり、非常に高価な設備費を必要とする。また、複数のアルミニウム板１をＭＩＧ溶接やＴＩＧ溶接で従来のように接合した場合には、溶接部分の接合精度や、仕上げ精度により、必要とする鏡面精度が得られなかったり、接合部分の接合不具合により、プレス成形中に、接合部分より割れが発生する等の問題があった。
【００２０】
本発明は上記の課題を解決するためになされたもので、加工中に接合部分から亀裂が発生する恐れがなく、非常に高い鏡面精度が得られると共に亀裂による鏡面不良率も低く、かつ設備費の大幅低減が可能なパラボラアンテナ鏡面製造方法及びプレス成形機を提供することを目的とする。
【００２１】
【課題を解決するための手段】
本発明に係るパラボラアンテナ鏡面製造方法は、下側が放物面状をした上型と、該上型の外周部下方に設けられ、摩擦撹拌接合方法により接合された鏡面用平面板が載置される円形のリング状取付台と、該リング状取付台の上部外周に設けられるカール成形用溝と、前記リング状取付台に載置される鏡面用平面板の外周を成形する円形の外周押えリングからなるプレス成形機を使用し、
前記リング状取付台に載置された鏡面用平面板の外周部を前記外周押えリングにより前記リング状取付台のカール成形用溝に押圧してカール成形すると共に前記リング状取付台上に固定し、
前記リング状取付台上に固定された鏡面用平面板を前記上型によりプレス成形してパラボラアンテナ鏡面板を製作することを特徴とする。
【００２２】
上記の構成によれば、プレス成形機の上型のみで鏡面板をプレス成形できるので、上型と下型の嵌合のための高精度金型加工が不要であると共にガイドポスト等も不要となり、従来のプレス成形機に比較して構造が非常に簡単で設備費の大幅低減が可能であり、しかも、メンテナンスも非常に容易である。
【００２４】
また、本発明に係るプレス成形機は、支持機構の上部に設けられる上部基台と、前記上部基台に設けられる上型昇降用シリンダと、前記上部基台に前記上型昇降用シリンダより外側に設けられる複数の外周押え昇降用シリンダと、前記上型昇降用シリンダの下側に設けられる放物面状の上型と、前記外周押え昇降用シリンダの下側に設けられる円形の外周押えリングと、前記支持機構の下部に前記外周押えリングに対応して設けられ、摩擦撹拌接合方法により接合された鏡面用平面板が載置される円形のリング状取付台と、前記リング状取付台の上部外周に形成されるカール成形用溝とを具備し、
前記リング状取付台に載置された鏡面用平面板の外周部を前記外周押えリングにより前記リング状取付台のカール成形用溝に押圧してカール成形すると共に前記リング状取付台上に固定し、前記上型により前記鏡面用平面板をプレス成形してパラボラアンテナ鏡面板を形成することを特徴とする。
【００２５】
上記の構成とすることにより、プレス成形機の上型のみで鏡面板をプレス成形できるので、上型と下型の嵌合のための高精度金型加工が不要であると共にガイドポスト等も不要となり、従来のプレス成形機に比較して構造が非常に簡単で設備費の大幅低減が可能であり、しかも、メンテナンスも非常に容易となる。
【００２６】
また、リング状取付台の上部外周にカール成形用溝を形成することにより、鏡面の外周成形加工も、鏡面成形時に同時に行なうことができ、鏡面の外周カールを別工程で行なう必要もなく、材料費、加工費を低減し、工程短縮による納期短縮も可能となる。
【００２７】
【発明の実施の形態】
以下、図面を参照して本発明の一実施形態を説明する。
本発明は、摩擦撹拌接合機械を用いて複数のアルミニウム板を接合して広幅の鏡面用平面板を製作し、この鏡面用平面板をプレス成形機により放物面状に加工してパラボラアンテナ鏡面板を製作するものである。
【００２８】
図１は、摩擦撹拌接合機械の要部を示したものである。同図において、４１は加工用のベッドで、幅及び長さが接合材の大きさに適した適当な大きさを有している。上記ベッド４１上には、接合用の複数のアルミニウム板１が載置され、例えば四隅部が固定機構（図示せず）により固定される。
【００２９】
また、上記ベッド４１の上方には、摩擦撹拌接合機構（図示せず）がベッド４１の長手方向に移動可能に設けられている。上記摩擦撹拌接合機構は、図示しないが保持板にドリルを設け、このドリルの下端部にアルミニウム板接合用の回転工具４２を装着したもので、サーボモータにより上記ドリルと共に回転工具４２を回転駆動するように構成されている。
【００３０】
上記回転工具４２は、先端に硬質の接合円板４３を有すると共に、この接合円板４３の中心部に接合用板厚に適した径の突起部４４を有し、矢印ａで示す一定の方向に接合用板厚に適した回転速度で回転駆動される。
【００３１】
次に上記摩擦撹拌接合機械を用いて複数のアルミニウム板１を接合する場合の動作について説明する。
図１に示すように複数の接合用アルミニウム板１を鏡面側が下側となるようにベッド４１上に載置し、その接合面を突合せた状態で例えば各角部を固定する。この状態で、サーボモータを駆動し、回転工具４２を高速回転させながら、突起部４４をアルミニウム板１の側部から突合せ面４６の間に挿入すると共に、接合円板４３をアルミニウム板１の上面に当接させた状態て矢印ｂで示す方向に一定の速度で走行させる。このとき突起部４４とアルミニウム板１の突合せ面４６との摩擦によりアルミニウム材を再結晶温度以上の例えば４００℃位まで上昇させ、原子を置換で混じり合わせてアルミニウム板１の突合せ面４６を結合する。このとき接合部４７の上面は接合円板４３により平面状に成形され、下面はベッド４１の上面に圧接されて鏡面状となる。
【００３２】
上記摩擦撹拌接合方法は、従来の溶接接合の場合と異なり、アルミニウム板１はそれ程高温にならず、回転工具４２が接している周囲の狭い範囲のみ、わずかな熱を帯びるだけであるので、溶接する場合のように頑丈にアルミニウム板１全体と溶接部を確実に固定する必要はなく、アルミニウム板１の周囲の適当な個所例えば四隅を固定するだけで良く、接合部の固定は不要である。また、回転工具４２が、接合面を押しながら接合していき、また、熱もそれ程高くならないので、接合部４７が熱膨張で歪んだり、伸びることがなく、接合面を固定することなく接合することが可能である。
【００３３】
上記のように摩擦撹拌接合機械により複数のアルミニウム板１が接合され、図２に示すように広幅の鏡面用平面板４８が製作される。図３は、上記接合部４７の撹拌部分を拡大して示した断面図である。図３に示すように接合部４７の上面は接合円板４３により平面状に成形され、下面はベッド４１の上面に圧接されて鏡面状に形成される。
【００３４】
上記摩擦撹拌接合方法にて接合した鏡面用平面板４８は、ベッド４１上から取り外した状態でも溶接接合のように変形することがないので、歪み取り修正を加える必要がなく、そのままプレス加工用金型にセットすることが可能である。
【００３５】
次に、上記複数のアルミニウム板１を摩擦撹拌接合方法にて接合した広幅な鏡面用平面板４８を図４に示すプレス成形機５０によりプレス加工する場合について説明する。図４（ａ）はプレス成形機５０の平面図、同図（ｂ）は一部を断面して示す正面図である。なお、図４（ｂ）は、上記鏡面用平面板４８をリング状取付台５１にセットし、上型２４及び外周押えリング２５が上死点に位置している状態を示している。
【００３６】
プレス成形機５０は、支持機構２１の上部基台２１ａに複数本例えば４本の上型昇降用シリンダ２２が設けられると共に、その外側に８本の外周押え昇降用シリンダ２３が設けられる。そして、上型昇降用シリンダ２２の下端部に上型２４が取り付けられ、外周押え昇降用シリンダ２３の下端部に外周押えリング２５が取り付けられる。上型２４は、上側が平板状に形成されると共に下側がパラボラアンテナの放物面状に形成されている。上記上型昇降用シリンダ２２及び外周押え昇降用シリンダ２３としては、例えば油圧式のものが使用される。
【００３７】
また、支持機構２１の下部には、リング状の下部基台２１ｂが設けられ、その中央部は開口した状態となっている。上記下部基台２１ｂの上部には、鏡面用平面板４８を載置するためのリング状取付台５１が設けられる。このリング状取付台５１の上部外周には、カール成形用溝５２が形成されている。このカール成形用溝５２部分の外径は、外周押えリング２５の内径より小さく、すなわち鏡面用平面板４８の厚さ分程度小さく形成される。上記上型２４、外周押えリング２５、及びリング状取付台５１等は、鉄等の鋳造品で構成される。
【００３８】
上記プレス成形機５０により上記鏡面用平面板４８をプレス加工する場合、図４（ｂ）に示したように鏡面用平面板４８をリング状取付台５１にセットした後、外周押え昇降用シリンダ２３を下降させ、図５に示すように外周押えリング２５により鏡面用平面板４８の外周部をリング状取付台５１のカール成形用溝５２に押圧してカール成形すると共に、鏡面用平面板４８をリング状取付台５１に固定する。
【００３９】
次いで、上型昇降用シリンダ２２を下降させ、上型２４により鏡面用平面板４８を放物面状に成形加工してパラボラアンテナ鏡面板を形成する。
【００４０】
図５は外周押えリング２５により鏡面用平面板４８の外周を固定した状態で、上型２４が下降して鏡面用平面板４８をプレス加工している成形加工の途中状態を示している。なお、上記外周押えリング２５は、上型２４の成形圧力に負けることなく、確実にプレス成形時に鏡面用平面板４８をリング状取付台５１に固定すると同時に、鏡面外周部にカール部分を成形する必要上、外周押え昇降用シリンダ２３を複数本設けて均等に鏡面用平面板４８の外周面を押えるようにすることが望ましい。
【００４１】
図６（ａ）は、上記のようにプレス成形機５０により成形加工したパラボラアンテナ鏡面板５４の平面図、同図（ｂ）は一部を断面して示す側面図である。上記パラボラアンテナ鏡面板５４の外周には、カール部３６が形成されている。
【００４２】
上記のように上型昇降用シリンダ２２により上型２４が下降して鏡面用平面板４８を高圧力で押すことにより、鏡面用平面板４８が上型２４に密着してプレス成形される。この結果、放物面状をした高精度のパラボラアンテナ鏡面板５４を短時間で成形することができる。
【００４３】
本発明は、上記実施形態で示したように下型を不要とし、上型２４のみで鏡面板をプレス成形するため、上型と下型の嵌合のための高精度金型加工が不要であると共にガイドポスト等も不要となり、従来の上型及び下型を使用したプレス成形機に比較して構造が非常に簡単で設備費の大幅低減が可能であり、しかも、上型と下型の嵌合部がないので、メンテナンスも非常に容易である。
【００４４】
また、リング状取付台５１の上部外周に、カール成形用溝５２を設けておくことにより、鏡面の外周成形加工も、鏡面成形時に同時に行なうことができ、鏡面の外周カールを別工程で行なったり、図１５に示したように、鏡面外周に強度アップのためにアングル部材３７をリベット３８にて取付ける必要もなく、材料費、加工費を低減し、工程短縮による納期短縮も可能となる。
【００４５】
また、複数のアルミニウム板１を摩擦撹拌接合方法により接合した鏡面用平面板４８を使用することにより、接合部４７の段差がなく、接合部４７の仕上げ加工もないので、鏡面板厚が母材厚さを保守でき、接合部分の強度不足によるプレス加工中の接合部分から亀裂を生じる恐れがなく、必要とする鏡面精度を容易に得ることができる。また、接合部４７の溶接熱による加工硬化もなく、鏡面板が全面に亘り均一に伸びるため、従来方法に比べて一層鏡面精度が得やすいという利点がある。更に、接合部４７では、アルミニウム原子が互いに完全に混ざり合っているため、接合不良を生ずる恐れがなく、プレス加工中に接合部４７から割れを発生することもない。また、接合部４７の接合強度は、従来のＭＩＧやＴＩＧ溶接の場合は母材部分の７０％位であるのに対し、摩擦撹拌接合方法の場合には、その接合のための接合熱がアルミニウムの融点の６６０℃に比較して４００℃前後と非常に低温であり、熱による強度低下や接合不良がないので、９０％以上を確保でき、高い接手効率を得ることができる。
【００４６】
なお、上記図４及び図５に示した実施形態では、上型昇降用シリンダ２２を４本使用した場合について示したが、上型２４のセンターに１本の上型昇降用シリンダ２２を設けてもでも良い。しかし、成形圧力が鏡面用平面板４８に均一に働き、鏡面精度を高めるためには、複数本の上型昇降用シリンダ２２を使用し、成形時にバランス良く鏡面用平面板４８をプレス加工できる構造とすることが望ましい。
【００４７】
また、上記実施形態では、上型昇降用シリンダ２２及び外周押え昇降用シリンダ２３として油圧式のものを用いた場合について示したが、エアー圧力式のものを用いても良い。
【００４８】
【発明の効果】
以上詳記したように本発明によれば、プレス成形機における下型を使用せず、上型のみで鏡面板をプレス成形することができるので、上型と下型の嵌合のための高精度金型加工が不要であると共にガイドポスト等も不要となり、構造が非常に簡単で設備費の大幅低減が可能であり、しかも、メンテナンスも非常に容易である。
【図面の簡単な説明】
【図１】本発明の一実施形態に係る摩擦撹拌接合機械の接合用回転工具部分及びアルミニウム板の接合状態を示す図。
【図２】同実施形態における摩擦撹拌接合方法で接合した板の状態を示す図。
【図３】同実施形態における摩擦撹拌接合方法で接合した接合部分を拡大して示す断面図。
【図４】（ａ）は本発明の一実施形態に係るプレス成形機の平面図、（ｂ）は同正面図。
【図５】同実施形態におけるプレス成形機により鏡面板をプレス加工している工程途中の状態を示す図。
【図６】（ａ）は同実施形態における完成したパラボラアンテナ鏡面の平面図、（ｂ）は同パラボラアンテナ鏡面の一部を断面して示す側面図。
【図７】従来の溶接接合により接合した鏡面板の状態を示す斜視図。
【図８】図７における溶接部の詳細を示す断面図。
【図９】従来の溶接接合により接合した鏡面板の溶接余盛り部分を仕上げ加工した状態を示す図。
【図１０】従来の溶接接合による鏡面板溶接部に段差を生じた状態を示す図。
【図１１】図１０における段差を生じた鏡面板を仕上げ加工した状態を示す図。
【図１２】従来の絞り金型により鏡面板を絞り加工している工程途中の状態を示す図。
【図１３】（ａ）は従来のプレス成形機の平面図、（ｂ）は同プレス成形機の工程途中の状態を一部断面して示す正面図。
【図１４】従来のプレス成形機で成形されたパラボラアンテナ鏡面板を一部断面して示す側面図。
【図１５】パラボラアンテナ鏡面板の外周縁にアングル部材をリベットで取付けた場合の従来例を示す要部断面図。
【符号の説明】
１…アルミニウム板
２１…支持機構
２１ａ…上部基台
２１ｂ…下部基台
２２…上型昇降用シリンダ
２３…外周押え昇降用シリンダ
２４…上型
２５…外周押えリング
３６…カール部
４１…摩擦撹拌接合機械のベッド
４２…回転工具
４３…接合円板
４４…突起部
４６…突合せ面
４７…接合部
４８…鏡面用平面板
５０…プレス成形機
５１…リング状取付台
５２…カール成形用溝
５４…パラボラアンテナ鏡面板
【図１】
0003618306.tif 000002
【図２】
0003618306.tif 000003
【図３】
0003618306.tif 000004
【図４】
0003618306.tif 000005
【図５】
0003618306.tif 000006
【図６】
0003618306.tif 000007
【図７】
0003618306.tif 000008
【図８】
0003618306.tif 000009
【図９】
0003618306.tif 000010
【図１０】
0003618306.tif 000011
【図１１】
0003618306.tif 000012
【図１２】
0003618306.tif 000013
【図１３】
0003618306.tif 000014
【図１４】
0003618306.tif 000015
【図１５】
0003618306.tif 000016